Brevet FR2080640A1 — publié le 19711119

i 2080640 Un mode de connexion a déjà été proposé pour une électrode de diffusion gazeuse, utilisée dans des éléments êlectrochimiques à électro-lyte acide; du côté gaz, une partie de la surface de l'électrode est alors recouverte par une couche poreuse hydrophobe et la partie restante 5 par une couche conductrice de graphite ou de matériau dur. La réalisation est la suivante: sur une face du corps de l'électrode discoïde, en carbure de tungstène poreux, est déposée une couche poreuse, également hydrophobe et circulaire, par laquelle s'effectue l'apport de gaz et qui est entourée par un film de graphite annulaire. Une plaque d'acier 10 est appliquée par un ressort Belleville sur le film de graphite, pour le prélèvement du courant (demande de brevet allemand n° P 18 15 690.6). La réalisation proposée ne convient pas quand des électrodes plus grandes et une batterie plus compacte sont exigées, car le compartiment à gaz représente un encombrement relativement grand. 15 L'invention a pour objet des électrodes plus grandes et plus minces pour éléments à électrolyte acide, afin d'augmenter la puissance spécifique des batteries. Selon une particularité essentielle de l'invention, l'électrode est constituée par un grillage métallique conducteur, entouré par un 20 matériau anticorrosion, et la couche de catalyseur est placée dans le support constitué par le grillage métallique et le matériau anticorrosion. D'autres objets et avantages de l'invention seront mieux compris à l'aide de la description détaillée ci-dessous et du dessin annexé 25 sur lequel : la figure 1 représente une électrode selon l'invention, en plan et en coupe; et la figure 2 représente une partie de l'électrode selon figure 1. Les mêmes éléments portent les "mêmes repères sur les deux figures. 30 L'électrode 1 est constituée par un grillage métallique 2, de préférence un grillage déployé ou un treillis d'acier comportant de grands trous 3. Afin d'éviter une corrosion, le grillage métallique 2 est entièrement entouré par un matériau anticorrosion 4. La gaine 4 peut être par exemple un revêtement galvanique d'or ou de tantale. 35 II est particulièrement recommandé de gainer entièrement le grillage .métallique 2 de graphite. De la mousse de graphite, formant une gaine 4 étanche par compression, se prête particulièrement bien à cet usage. BAD ORIGINAL 70 47093 2 208064C Les bords du grillage métallique 2 sont entièrement recouverts par la gaine anticorrosion 4, comme le montrent les figures. La gaine 4 comporte aussi des trous 5, qui se trouvent dans une partie en creux 6. Le catalyseur électrochimique est placé, sous forme de couche 7, dans cette partie en creux 6 et dans les trous 5. Le catalyseur peut être par exemple un mélange carbure de tungstène-polyéthylène. Une couche poreuse hydrophobe 8, en téflon de préférence, est frittéa par ilôt sur la gaine 4, au-dessus d'une couche de polyéthylène non représentée. L'électrode comporte une plage de connexion 9. La combinaison feuille d'acier 2-graphite 4 a une résistivité de 0,4 Q.cm, d'où une conductibilité électrique de la connexion nettement améliorée par rapport à celle de la réalisation précédemment proposée. . Le grillage métallique 2 constitue en outre une.ossature d'électrode stable, qui permet de fabriquer des électrodes d'environ 17 x 15 cm avec une épaisseur La production de l'électrode est la suivante. Au cours d'une première phase, le support constitué par le grillage métallique 2 et la gaine 4 est placé sur la couche poreuse hydrophobe 8. La couche de catalyseur 7, constituant la zone active de l'électrode, est ensuite introduite dans la partie en creux 6 et les trous 5. Afin d'assurer l'adhérence de la couche de catalyseur 7 sur les nervures de la gaine en graphite 4, il est possible de répandre de la poudre de polyéthylène dans la partie en creux 6, puis de fritter la couche de catalyseur sur les ilôts ainsi formés. Les trous 3, 5 permettent au gas d'atteindre la couche de catalyseur 4. Afin d'assurer une étanchéité parfaite au gaz et au liquide, il est possible d'imprégner le bord du support et celui de la couche poreuse arrière 8 au moyen d'un plastique thermodurcissable. Bien entendu, diverses modifications peuvent être apportées par l'homme de' l'art au dispositif qui vient d'être décrit uniquement à titre d'exemple non limitatif, sans sortir du cadre de l'invention. BAD ORIGINAL 70 47093 3 2080640 REVENDICATIONS 1. Electrode à diffusion gazeuse pour éléments électrochimiques, caractérisée en ce qu'un grillage métallique conducteur, entouré par un matériau anticorrosion, est utilisé comme électrode et la couche de catalyseur est placée dans le support ainsi formé. 5 2. Electrode selon revendication 1, caractérisée en ce que le gril lage métallique est une feuille d'acier perforée et le matériau anti-corrosion du graphite. 3. Electrode selon revendication 1, caractérisée en ce que le matériau anticorrosion est de l'or. 10 4. Electrode selon revendication 1, caractérisée en ce que le matériau anticorrosion est du tantale. 5. Electrode selon revendications 1 et 2, caractérisée par le dépôt d'une couche poreuse hydrophobe sur un côté de la gaine.